(57)【要約】本発明は、ハロゲン化ポリマー安定化用組成物中における、次式の少なくとも１種のシリル化化合物の使用に関する。（Ｒ１）４−ｘ−Ｓｉ［Ｏ−Ｃ（Ｒ２）＝ＣＨ−Ｃ（＝Ｏ）（Ｒ３）］ｘ｛式中、Ｒ１は同一であっても異なっていてもよく、脂肪族又は芳香族基を表わし、この基は、このシリル化化合物が前記ポリマーの作業温度と比較して少なくとも３０℃高い沸点を有するように選択され、Ｒ３は脂肪族基Ｒ又は基−ＯＲ’を表わし、Ｒ２、Ｒ及びＲ’は同一であっても異なっていてもよく、１〜１０個の炭素原子を有する直鎖状若しくは非直鎖状脂肪族基、又は随意に１〜１０個の炭素原子を有する脂肪族基少なくとも１個で置換された芳香族基（好ましくは６個の炭素原子を有するもの）を表わし、ｘは１又は２である。｝【特許請求の範囲】
【請求項１】
ハロゲン化ポリマー安定化用組成物中における、次式の少なくとも１種のシリル化化合物の使用。
（Ｒ１）４−ｘ−Ｓｉ［Ｏ−Ｃ（Ｒ２）＝ＣＨ−Ｃ（＝Ｏ）（Ｒ３）］ｘ
｛式中、Ｒ１は同一であっても異なっていてもよく、脂肪族又は芳香族基を表わし、この基は、このシリル化化合物が前記ポリマーの作業温度と比較して少なくとも３０℃高い沸点を有するように選択され、
Ｒ３は脂肪族基Ｒ又は基−ＯＲ’を表わし、
Ｒ２、Ｒ及びＲ’は同一であっても異なっていてもよく、１〜１０個の炭素原子を有する直鎖状若しくは非直鎖状脂肪族基、又は随意に１〜１０個の炭素原子を有する脂肪族基少なくとも１個で置換された芳香族基（好ましくは６個の炭素原子を有するもの）を表わし、
ｘは１又は２である。｝
【請求項２】
基Ｒ１が１〜１０個の炭素原子を有するアルキル基又は６個の炭素原子を有し且つ随意に１〜１０個の炭素原子を有するアルキル基少なくとも１個で置換された芳香族基であることを特徴とする、請求項１に記載の使用。
【請求項３】
Ｒ１が同一であっても異なっていてもよく、メチル、エチル、プロピル、イソプロピル、ブチル若しくはその異性体、ペンチル若しくはその異性体、ヘキシル若しくはその異性体、ベンジル、フェニル、トルイル又はキシリル基を表わすことを特徴とする、請求項２に記載の使用。
【請求項４】
Ｒ２、Ｒ又はＲ’が同一であっても異なっていてもよく、それぞれ１〜１０個の炭素原子を有するアルキル基を表わすことを特徴とする、請求項１〜３のいずれかに記載の使用。
【請求項５】
Ｒ３が１〜１０個の炭素原子を有するアルキルから選択される基Ｒを表わすことを特徴とする、請求項１〜４のいずれかに記載の使用。
【請求項６】
シリル化化合物の含有量がハロゲン化ポリマー１００重量部当たりに０．０５〜２重量部の範囲、好ましくは０．０５〜１重量％の範囲であることを特徴とする、請求項１〜５のいずれかに記載の使用。
【請求項７】
前記組成物が元素周期表第ＩＩＡ、ＩＩＢ及びＩＩＩＢ族から選択される金属、好ましくはカルシウム、亜鉛又はそれらの組合せ物を含む少なくとも１種の有機金属系安定剤を含むことを特徴とする、請求項１〜６のいずれかに記載の使用。
【請求項８】
前記有機金属系安定剤が随意に１個以上のヒドロキシル基を有する飽和若しくは不飽和脂肪族、芳香族若しくは非芳香族カルボン酸の金属塩又は芳香族若しくは非芳香族アルコラートから選択されることを特徴とする、請求項７に記載の使用。
【請求項９】
前記安定化用組成物が亜鉛をベースとする有機金属系安定剤をハロゲン化ポリマーの重量に対して金属として表わして１０〜２００ｐｐｍ、好ましくは３０〜１５０ｐｐｍの含有量で含み、この含有量は該安定化用組成物中のこの金属の総量を表わすことを特徴とする、請求項７又は８に記載の使用。
【請求項１０】
前記安定化用組成物がカルシウムをベースとする有機金属系安定剤をハロゲン化ポリマーの重量に対して金属として表わして３０〜６００ｐｐｍの範囲の含有量で含み、この含有量は該安定化用組成物中のこの金属の総量を表わすことを特徴とする、請求項７又は８に記載の使用。
【発明の詳細な説明】
【０００１】
本発明の主題は、ハロゲン化ポリマー用の安定剤としてのシリル化β−ジカルボニル化合物の使用にある。
【０００２】
より特定的には、本発明の主題は、沸点がハロゲン化ポリマーの作業温度（ｍｉｓｅ ｅｎ ｆｏｒｍｅ）（成形温度）未満又はそれと同等又はそれより僅かに高いβ−ジカルボニル化合物から誘導されたシリル化化合物にある。
【０００３】
β−ジケトンやβ−ケトエステルのようなβ−ジカルボニル化合物は、ポリ塩化ビニルのようなハロゲン化ポリマー用のよく知られた安定剤である。
【０００４】
アセチルアセトンはこのタイプの化合物の一例である。実際、その沸点は１４０℃程度である。このβ−ジケトンは非常に効果があるが、しかし揮発性であるという欠点を有する。殆どの場合、ハロゲン化ポリマーの作業温度はアセチルアセトンが蒸発してポリマー組成物から逃げ出すのに充分高い。
【０００５】
沸点がハロゲン化ポリマーの作業温度に近いβ−ジカルボニル化合物の場合にも、問題に遭遇する。実際、このような場合には、化合物の蒸気圧が非常に高く、このことはそのβ−ジカルボニル化合物を損失されやすいものにする。
【０００６】
従って、本発明の目的は、β−ジケトン又はβ−ケトエステルから誘導され且つ最初のβ−ジケトンやβ−ケトエステルと同じぐらい効果的なままであり且つポリマー組成物の作業の間にポリマー組成物から取り除かれる恐れがない化合物を提供することによって、前記の問題点を改善することにある。
【０００７】
これらの目的及び他の目的は、本発明によって達成される。本発明の主題は、ハロゲン化ポリマー安定化用組成物中に次式の少なくとも１種のシリル化化合物を使用することにある。
（Ｒ１）４−ｘ−Ｓｉ［Ｏ−Ｃ（Ｒ２）＝ＣＨ−Ｃ（＝Ｏ）（Ｒ３）］ｘ
｛式中、Ｒ１は同一であっても異なっていてもよく、脂肪族又は芳香族基を表わし、この基は、このシリル化化合物が前記ポリマーの作業温度と比較して少なくとも３０℃高い沸点を有するように選択され、
Ｒ３は脂肪族基Ｒ又は基−ＯＲ’を表わし、
Ｒ２、Ｒ及びＲ’は同一であっても異なっていてもよく、１〜１０個の炭素原子を有する直鎖状若しくは非直鎖状脂肪族基、又は随意に１〜１０個の炭素原子を有する脂肪族基少なくとも１個で置換された芳香族基（好ましくは６個の炭素原子を有するもの）を表わし、
ｘは１又は２である。｝
【０００８】
他のすべてのこと（特にβ−ジカルボニル化合物のモル量）が等しければ、かかるシリル化化合物を含むハロゲン化ポリマーの色安定性はシリル化されていないこと以外は同じであるβ−ジカルボニル化合物を含むポリマーの色安定性と比較して高められるということが観察された。
【０００９】
他の特徴及び利点は、以下の説明を読めばもっとはっきりしてくるであろう。
【００１０】
以下において沸点は、室温（２０℃）で大気圧（１０５Ｐａ）において測定したものであることに留意されたい。
【００１１】
上に挙げたように、前記の安定化用組成物は次式：
（Ｒ１）４−ｘ−Ｓｉ［Ｏ−Ｃ（Ｒ２）＝ＣＨ−Ｃ（＝Ｏ）（Ｒ３）］ｘ
の少なくとも１種の化合物を含む。
【００１２】
上記の式においては、前にも示したように、基Ｒ３は脂肪族基Ｒを表わすことができ、この場合、この化合物はβ−ジケトンである。また、基Ｒ３は基−ＯＲ’を表わすこともでき、この場合にはこの化合物はβ−ケトエステルである。
【００１３】
Ｒ２、Ｒ及びＲ’は同一であっても異なっていてもよく、それぞれ１〜１０個の炭素原子を有する直鎖状若しくは非直鎖状脂肪族基、又は随意に１〜１０個の炭素原子を有する脂肪族基少なくとも１個で置換された芳香族基（好ましくは６個の炭素原子を有するもの）を表わす。
【００１４】
直鎖状又は非直鎖状脂肪族基の例としては、メチル、エチル、プロピル及びその異性体、ブチル及びその異性体、ペンチル及びその異性体、ヘキシル及びその異性体のようなアルキル基を挙げることができる。
【００１５】
芳香族基としては、特にベンジル、フェニル、トルイル及びキシリルを挙げることができる。
【００１６】
これらの基はより特定的には、シリル化化合物が誘導されるβ−ジケトン（又はβ−ケトエステル）が前記ハロゲン化ポリマーの作業温度とβ−ジケトン（又はβ−ケトエステル）の沸点との差が３０℃未満になるような沸点を有するように選択されるということに留意されたい。なお、これら２つの温度の差は正であっても負であってもよい。
【００１７】
別態様として、基Ｒ又は基Ｒ’は脂肪族基、好ましくは１〜１０個の炭素原子を有するアルキル基を表わす。
【００１８】
本発明の好ましい具体例に従えば、基Ｒ３は上で定義した脂肪族基Ｒを表わす。
【００１９】
基Ｒ１については、同一であっても異なっていてもよく、シリル化化合物が前記ポリマーの作業温度と比較して少なくとも３０℃高い沸点を有するように選択される。この沸点は、少なくとも６０℃高いのが好ましく、少なくとも８０℃高いのがより一層有利である。
【００２０】
より正確には、これらの基は１〜１０個の炭素原子を有するアルキル基又は６個の炭素原子を有する芳香族基（随意に１〜１０個の炭素原子を有するアルキル基少なくとも１個で置換されたもの）を表わす。
【００２１】
例として、基Ｒ１は同一であっても異なっていてもよく、メチル、エチル、プロピル及びその異性体、ブチル及びその異性体、ペンチル及びその異性体、ヘキシル及びその異性体、ベンジル、フェニル、トルイル並びにキシリル基から選択される。
【００２２】
最後に、前記シリル化化合物は１分子のβ−ジカルボニル化合物（ｘ＝１）又は２分子のβ−ジカルボニル化合物（ｘ＝２）を含むことができる。
【００２３】
前記安定化用組成物は、１種以上のシリル化化合物を含むことができるということに留意されたい。
【００２４】
より特定的には、安定化用組成物中に加えるシリル化化合物は、ハロゲン化ポリマー１００重量部当たりに０．０５〜２重量部の範囲の量で存在させる。このシリル化化合物の量は、同じ基準で０．０５〜１重量部の範囲であるのが好ましい。
【００２５】
前記シリル化化合物は、当業者に周知の任意の手段によって得ることができる。
【００２６】
例として、β−ジカルボニル化合物とハロシランとを随意にアミノ塩基（例えばピリジン、イミダゾール）を好ましくは化学量論的量で（何故ならばその役割は生成した塩酸を捕捉するためなので）存在させた下で反応させることができる。
【００２７】
この反応は、エーテル、脂肪族炭化水素（例えばペンタン）又は芳香族炭化水素（例えばトルエン）から選択される溶媒の存在下で行われるのが一般的である。
【００２８】
さらに、このハロシラン及びβ−ジカルボニル化合物は、化学量論的量で、又はハロシランを僅かに過剰に存在させた下で、用いるのが有利である。
【００２９】
また、特に希ガス（例えばアルゴン）及び窒素のような無水雰囲気下でこの反応を実施することも同様に推奨される。
【００３０】
反応温度は、当業者が容易に決定することができる。純粋に例示としては、この温度は２０〜１００℃の範囲にする。
【００３１】
反応が完了したら、シリル化化合物は、例えば蒸留によって反応混合物から分離される。
【００３２】
ハロゲン化ポリマーを安定化させるために用いられる安定化用組成物は、追加的に、元素周期表（１９６６年１月のフランス化学会誌の補遺に出てくるもの）第ＩＩＡ、ＩＩＢ及びＩＩＩＢ族から選択される金属を含む少なくとも１種の有機金属系安定剤を含むことができる。特に、カルシウム、バリウム、亜鉛、カドミウム、鉛及び錫並びにそれらの組合せ物が好適である。この安定剤は、少なくともカルシウム、亜鉛又はそれらの混合物を含むのが好ましい。
【００３３】
前記有機金属系安定剤は、より特定的には、飽和若しくは不飽和脂肪族、芳香族若しくは非芳香族カルボン酸の金属塩（随意に１個以上のヒドロキシル基を有するもの）又は芳香族若しくは非芳香族アルコラートから選択される。
【００３４】
かかる化合物の例としては、マレイン酸塩、酢酸塩、二酢酸塩、プロピオン酸塩、ヘキサン酸塩、２−エチルヘキサン酸塩、デカン酸塩、ウンデカン酸塩、ラウリン酸塩、ミリスチン酸塩、パルミチン酸塩、ステアリン酸塩、オレイン酸塩、リシノール酸塩、ベヘン酸塩（ドコサン酸塩）、ヒドロキシステアリン酸塩、ヒドロキシウンデカン酸塩、安息香酸塩、フェニル酢酸塩、ｐ−ｔ−ブチル安息香酸塩及びサリチル酸塩、フェノラート類、アルコラート類（１個以上のアルキル基で置換されたナフトール又はフェノール、例えばノニルフェノールから誘導されるもの）を挙げることができる。
【００３５】
亜鉛をベースとする有機金属系安定剤の場合、この安定化用組成物は、ハロゲン化ポリマーの重量に対して金属として表わして１０〜２００ｐｐｍの範囲の有機金属系安定剤含有量を有するのが有利である。この有機金属系安定剤含有量は、ハロゲン化ポリマーの重量に対して金属として表わして３０〜１５０ｐｐｍの範囲であるのが好ましい。これらの範囲はより特定的にはこの安定化用組成物中に存在するこの金属の総含有量を表わすということに留意されたい。
【００３６】
カルシウムを含む有機金属系安定剤の場合、この組成物は、ハロゲン化ポリマーの重量に対して金属として表わして３０〜６００ｐｐｍの範囲の有機金属系安定剤含有量を有するのが有利である。ここでもまた、これらの値はより特定的にはこの安定化用組成物中のこの金属の総含有量を表わすということに留意されたい。
【００３７】
この安定化用組成物は、当技術分野における他の慣用の添加剤を含むこともでき、当技術分野における慣用の添加剤と共に用いることもできる。
【００３８】
考えられ得る添加剤としては、前記ハロゲン化ポリマーの作業温度と比較して少なくとも３０℃、より特定的には少なくとも６０℃、好ましくは少なくとも８０℃高い沸点を有する遊離の又はキレート化されたβ−ジケトンを挙げることができる。
【００３９】
かかる化合物の例としては、特に特定的にはオクタノイルベンゾイルメタン、ステアロイルベンゾイルメタン、ジベンゾイルメタン又はアセチルベンゾイルメタンを挙げることができる。
【００４０】
キレートの形で提供される化合物、従って金属と組み合わされた化合物については、この金属は通常は亜鉛、カルシウム、アルミニウム、マグネシウム又はランタンであり、カルシウム及び亜鉛であるのが好ましい。
【００４１】
さらに、これらの物質は精製された形で用いることもでき、精製されていない形で用いることもできる。
【００４２】
以下の市販の製品を用いるのが有利である：ロディア・シミ社より販売されているＲｈｏｄｉａｓｔａｂ ５０（登録商標）、Ｒｈｏｄｉａｓｔａｂ Ｘ５（登録商標）、Ｒｈｏｄｉａｓｔａｂ ８３（登録商標）、Ｒｈｏｄｉａｓｔａｂ Ｘ２（登録商標）、Ｒｈｏｄｉａｓｔａｂ Ｘ７（登録商標）、Ｒｈｏｄｉａｓｔａｂ Ｘ９（登録商標）。
【００４３】
遊離の又はキレート化されたβ−ジケトンの含有量は、通常はハロゲン化ポリマー１００重量部当たりに０．０５〜１重量部の範囲にする。カルシウム又は亜鉛でキレート化させたβ−ジケトンを存在させる場合には、このキレート化化合物の含有量は、亜鉛又はカルシウムの総含有量が上記の範囲となるようにする。
【００４４】
また、２〜３２個の炭素原子を有し且つ２〜９個のヒドロキシル基を有するポリオールを当技術分野における添加剤として用いることもできる。
【００４５】
これらの化合物の中では、Ｃ３〜Ｃ３０ジオール類、例えばプロピレングリコール、ブタンジオール、ヘキサンジオール、ドデカンジオール、ネオペンチルグリコール、ポリオール類、例えばトリメチロールプロパン、ペンタエリトリトール、ジペンタエリトリトール、トリペンタエリトリトール、キシリトール、マンニトール、ソルビトール、グリセリン、並びに重合度２〜１０のグリセリンのオリゴマーの混合物を挙げることができる。
【００４６】
好適に用いることができる別の類のポリオール類は、部分的にアセチル化されたポリビニルアルコール類から成る。
【００４７】
イソシアヌレート基を含むヒドロキシル化化合物（例えばトリス（２−ヒドロキシエチル）イソシアヌレート）を単独で又は上記ポリオールと組み合わせて用いることも同様に可能である。
【００４８】
ポリオールの使用量は、ポリマー１００重量部当たりに０．０５〜５重量部の範囲にするのが一般的である。より特定的には、この量はハロゲン化ポリマー１００重量部当たりに２重量部未満とする。
【００４９】
随意に有機ホスファイトタイプの化合物｛例えば亜リン酸トリアルキル、アリール、トリアリール、ジアルキルアリール又はジアリールアルキル（ここで、アルキルはＣ８〜Ｃ２２モノアルコール又はポリオールの炭化水素基を表わし、アリールはフェノール又はＣ６〜Ｃ１２アルキル基で置換されたフェノールの芳香族基を表わす）｝を前記配合物中に添加したりこの配合物と共に用いたりすることもできる。
【００５０】
また、亜リン酸カルシウムのような無機ホスファイトを用いることもできる。例えば、Ｃａ（ＨＰＯ３）・（Ｈ２Ｏ）タイプの化合物及びホスファイト−ヒドロキシ−アルミニウム−カルシウム錯体を用いることができる。
【００５１】
このタイプの添加剤の含有量は、ハロゲン化ポリマー１００重量部当たりに０．１〜２重量部の範囲にするのが一般的である。
【００５２】
前記安定化用組成物は、エポキシドタイプの化合物を含ませることもでき、エポキシドタイプの化合物と共に用いることもできる。これらの化合物は、エポキシド化ポリグリセリド、又はエポキシド化脂肪酸エステル、例えばエポキシド化亜麻仁油、大豆油又は魚油から選択されるのが一般的である。
【００５３】
このタイプの化合物の量は、ハロゲン化ポリマー１００重量部当たりに０．５〜１０重量部の範囲にするのが一般的である。
【００５４】
慣用の添加剤の中では、また、アルミニウム及び／又はマグネシウム硫酸塩及び／又は炭酸塩、特にヒドロタルサイトタイプのものを挙げることもできる。これらはより特定的には式Ｍｇ１−ｘＡｌｘ（ＯＨ）２Ａｎ−ｘ／ｎ・ｍＨ２Ｏの化合物である。ここで、ｘは０〜０．５の範囲（０を除く）であり、Ａｎ−は特に炭酸アニオンのようなアニオンを表わし、ｎは１〜３の範囲であり、ｍは正の数である。このタイプの化合物であって有機化合物による表面処理を施した物質を用いることも可能であることに留意されたい。同様に、亜鉛をドープしたヒドロタルサイトタイプの物質であって随意に有機化合物による表面処理を施したものを用いることも、本発明の範囲から逸脱するものではない。このタイプの物質の中では、特にＡｌｃａｍｉｚｅｒ（登録商標）４（協和化学工業株式会社より販売）を特に挙げることができる。
【００５５】
また、式（ＭｇＯ）ｙ，Ａｌ２Ｏ３，（ＣＯ２）ｘ，（Ｈ２Ｏ）ｚ（ここで、ｘ、ｙ及びｚは次の不等式：
０＜ｘ≦０．７
０＜ｙ≦１．７
ｚ≧３
を満たすものとする）の本質的に非晶質の化合物を用いることもできる。これらの化合物は特にヨーロッパ特許公開第５０９８６４号公報に記載されている。さらに、式Ｃａ３Ａｌ２（ＯＨ）１２又はＣａ３Ａｌ２（ＳｉＯ）４（ＯＨ）１２のｃａｔｏｉｔｅと称される化合物を用いることもできる。
【００５６】
同様に、合成結晶質アルカリ金属アルミノケイ酸塩タイプの添加剤であって、１３〜２５重量％の水含有量及び０．７〜１Ｍ２Ｏ・Ａｌ２Ｏ３・１．３〜２．４ＳｉＯ２の組成（ここで、Ｍはアルカリ金属、特にナトリウムを表わす）を有するものを用いることもできる。米国特許第４５９０２３３号明細書に記載されたようなＮａＡタイプのゼオライトが特に好適である。
【００５７】
このタイプの化合物の含有量は、ハロゲン化ポリマー１００重量部当たりに０．１〜５重量部の範囲にするのが一般的である。
【００５８】
前記組成物はまた、随意に表面処理（好ましくは無機タイプの表面処理）を施した二酸化チタン（好ましくはルチル型のもの）を含ませたり該二酸化チタンと共に用いたりすることもできる。
【００５９】
一般的に、二酸化チタンの粒子寸法は０．１〜０．５μｍの範囲である。
【００６０】
好適な二酸化チタンの中では、他にもあるが特に、ロディア・シミ社より販売されている二酸化チタンのＲｈｏｄｉｔａｎ（登録商標）ＲＬ１８、Ｒｈｏｄｉｔａｎ（登録商標）ＲＬ９０、クロノス（Ｋｒｏｎｏｓ）社より販売されている二酸化チタンのＫＲＯＮＯＳ ２０８１（登録商標）及び２２２０（登録商標）を挙げることができる。
【００６１】
また、ハロゲン化ポリマーをベースとする配合物は、他の白色顔料やその他の着色顔料を含むこともできる。この着色顔料の中では、特に硫化セリウムを挙げることができる。
【００６２】
配合物中に導入される顔料の量は、広い範囲内で変化し、特に顔料の着色力及び最終的に望まれる着色度に依存するということに留意されたい。しかしながら、例としては、顔料の量はハロゲン化ポリマー１００重量部当たりに０．１〜２０重量部の範囲にすることができ、同じ基準で０．５〜１５重量部の範囲にするのが好ましい。
【００６３】
意図される用途に応じて、他の慣用の添加剤を配合物に添加することもできる。
【００６４】
原則として、この配合物には、フェノール系酸化防止剤、抗ＵＶ剤、例えば２−ヒドロキシベンゾフェノン類や２−ヒドロキシベンゾトリアゾール類、立体障害アミン（通常ＨＡＬＳという用語で称される）等を含ませることができる。
【００６５】
このタイプの添加剤の含有量は、ハロゲン化ポリマー１００重量部当たりに０．０５〜３重量部の範囲とするのが一般的である。
【００６６】
また、必要ならば、使用を容易にする潤滑剤を用いることも可能であり、この潤滑剤は、特にグリセロールモノステアレート若しくはプロピレングリコール、脂肪酸若しくはそのエステル、モンタネート（ｍｏｎｔａｎａｔｅ）ワックス、ポリエチレンワックス若しくはそれらの酸化された誘導体、パラフィン類、金属石鹸類又は官能化ポリメチルシロキサンオイル、例えばγ−ヒドロキシプロピレン化オイルから選択される。
【００６７】
ハロゲン化ポリマーをベースとする配合物中に入れられる潤滑剤の量は、ハロゲン化ポリマー１００重量部当たりに０．０５〜２重量部の範囲にするのが一般的である。
【００６８】
また、フタル酸アルキルから選択される可塑剤を用いることもできる。特に一般的に用いられる化合物は、フタル酸ジ−（２−エチルヘキシル）、直鎖状Ｃ６〜Ｃ１２二酸のエステル、トリメリット酸エステル又はリン酸エステル類から選択される。
【００６９】
配合物中に用いられる可塑剤の量は、所望の剛性又は柔軟性に応じて広い範囲内で変えられる。指標として、この含有量はハロゲン化ポリマー１００重量部当たりに０〜１００重量部の範囲にする。
【００７０】
少なくとも１種のシリル化化合物を含む組成物によって安定化させることができるハロゲン化ポリマーに関しては、これはより特定的には塩素化ポリマーである。
【００７１】
本発明は、ポリ塩化ビニル（ＰＶＣ）をベースとする配合物を安定化するのに特に好適である。
【００７２】
「ポリ塩化ビニル」という表現は、ポリマーが塩化ビニルのホモポリマーである組成物を意味するものと理解される。このホモポリマーは、例えば塩素化によって化学的に変性されたものであってもよい。
【００７３】
また、本発明に従う組成物を用いて数多くの塩化ビニルのコポリマーを安定化させることもできる。これらは特に塩化ビニルとエチレン性の重合可能な結合を有するモノマー（例えば酢酸ビニル、塩化ビニリデン；マレイン酸及びフマル酸又はそれらのエステル；エチレン、プロピレン、ヘキセンのようなオレフィン類；アクリル酸又はメタクリル酸エステル；スチレン；ビニルドデシルエーテルのようなビニルエーテル）との共重合によって得られるポリマーである。
【００７４】
通常は、コポリマーは、塩化ビニル単位を少なくとも５０重量％、好ましくは少なくとも８０重量％含有する。
【００７５】
単独のＰＶＣ又は他のポリマーとの混合物としてのＰＶＣが、本発明に従う安定化された配合物中に特に広く用いられる塩素化ポリマーである。
【００７６】
一般的に、その製造態様に拘らず任意のタイプのポリ塩化ビニルが好適である。従って、ポリマーの固有粘度に拘らず、例えばバルク法や懸濁法、乳化法を用いて得られるポリマーを本発明に従う組成物を用いて安定化することができる。
【００７７】
安定化用組成物を含むハロゲン化ポリマーの作業（成形）は、当業者に周知の任意の手段によって行なうことができる。
【００７８】
かくして、ポリマー中に各種成分を個々に添加することもでき、これらの成分の内のいくつかのものの混合物を前もって調製した後に添加することもできる。
【００７９】
ＰＶＣをベースとする配合物を製造するためには、慣用の添加方法でも充分に好適である。
【００８０】
かくして、そして単に指標として、高速で作動するパドル又は逆パドルシステムを備えたミキサー中でこの操作を実施することが可能である。
【００８１】
一般的には、１３０℃未満の温度において混合操作を実施する。
【００８２】
混合物が調製されたら、組成物を当分野において慣用の方法、例えば射出、押出吹込、押出、圧延又は回転成形に従って成形する。
【００８３】
成形実施温度は一般的に１５０〜２２０℃の範囲である。
【国際公開パンフレット】
2004513199.tif 000002
2004513199.tif 000003
2004513199.tif 000004
2004513199.tif 000005
2004513199.tif 000006
2004513199.tif 000007
2004513199.tif 000008
2004513199.tif 000009
2004513199.tif 000010
2004513199.tif 000011
2004513199.tif 000012
【国際調査報告】
2004513199.tif 000013
2004513199.tif 000014
2004513199.tif 000015
2004513199.tif 000016